(57)【要約】【課題】製造コストに優れ、製造装置の不必要な大型化を抑制でき、酸化劣化の抑制された三塩化チタン溶液が得られる三塩化チタン溶液の製造方法を提供する。【解決手段】本発明は、陽極が配置される陽極室と陰極が配置される陰極室とがイオン交換膜により区画された電解漕を用い、上記陽極と上記陰極との間に電圧を印加することで四塩化チタンから三塩化チタンを製造する方法であって、上記イオン交換膜が水素イオンを透過させる陽イオン交換膜であり、上記陽極室が水素イオン源を含む液体を収容し、上記陰極室が四塩化チタン溶液を収容することを特徴とする。上記陽極の陰極側表面と上記陽イオン交換膜の陽極側表面との間に水素イオン生成反応のための触媒が固定されているとよい。陽極としては多孔質体が好ましい。陰極室の溶液が三価のチタンイオンの酸化を抑制する酸化抑制剤を含有するとよい。【選択図】図１
2014234521.tif 000002
【特許請求の範囲】
【請求項１】
陽極が配置される陽極室と陰極が配置される陰極室とがイオン交換膜により区画された電解漕を用い、上記陽極と上記陰極との間に電圧を印加することで四塩化チタンから三塩化チタン溶液を製造する方法であって、
上記イオン交換膜が水素イオンを透過させる陽イオン交換膜であり、
上記陽極室が水素イオン源を含む液体を収容し、
上記陰極室が四塩化チタン溶液を収容することを特徴とする三塩化チタン溶液の製造方法。
【請求項２】
上記陽極の陰極側表面と上記陽イオン交換膜の陽極側表面との間に水素イオン生成反応のための触媒が固定されている請求項１に記載の三塩化チタン溶液の製造方法。
【請求項３】
上記陽極が、多孔質体である請求項１又は請求項２に記載の三塩化チタン溶液の製造方法。
【請求項４】
上記陰極室の溶液が三価のチタンイオンの酸化を抑制する酸化抑制剤を含有する請求項１、請求項２又は請求項３に記載の三塩化チタン溶液の製造方法。
【請求項５】
上記酸化抑制剤が２以上のカルボキシル基を有するカルボン酸又はこのカルボン酸塩である請求項４に記載の三塩化チタン溶液の製造方法。
【請求項６】
上記酸化抑制剤が、クエン酸、シュウ酸、マロン酸、コハク酸、グルタル酸、アジピン酸、酒石酸、リンゴ酸、フマル酸、マレイン酸、イタコン酸、フタル酸、イソフタル酸、テレフタル酸、これらの塩、又はそれらの２以上の組み合わせである請求項５に記載の三塩化チタン溶液の製造方法。
【請求項７】
上記酸化抑制剤のモル濃度が上記陰極室の溶液中の三価のチタンイオン及び四価のチタンイオンの合計モル濃度に対し０．１倍以上である請求項４、請求項５又は請求項６に記載の三塩化チタン溶液の製造方法。
【請求項８】
上記水素イオン源が水である請求項１から請求項７のいずれか１項に記載の三塩化チタン溶液の製造方法。
【請求項９】
上記陽極室の溶液が上記陰極室との浸透圧を調整する浸透圧調整剤を含有する請求項１から請求項８のいずれか１項に記載の三塩化チタン溶液の製造方法。
【請求項１０】
上記浸透圧調整剤が、クエン酸、シュウ酸、マロン酸、コハク酸、グルタル酸、アジピン酸、酒石酸、リンゴ酸、フマル酸、マレイン酸、イタコン酸、フタル酸、イソフタル酸、テレフタル酸、これらの塩、又はそれらの２以上の組み合わせである請求項９に記載の三塩化チタン溶液の製造方法。
【請求項１１】
上記陽極又は上記イオン交換膜が、上記水素イオン生成反応において上記水素イオンと共に生成された気体を透過させる気体通路を有している請求項１から請求項１０のいずれか１項に記載の三塩化チタン溶液の製造方法。
【請求項１２】
三塩化チタン、塩酸及び酸化抑制剤を含み、
上記酸化抑制剤が２以上のカルボキシル基を有するカルボン酸又はこのカルボン酸塩である三塩化チタン溶液。
【請求項１３】
上記塩酸の濃度が０ｍｏｌ／Ｌ超２ｍｏｌ／Ｌ以下である請求項１２に記載の三塩化チタン溶液。
【請求項１４】
上記酸化抑制剤の濃度が０．１ｍｏｌ／Ｌ以上２ｍｏｌ／Ｌ以下である請求項１２又は請求項１３に記載の三塩化チタン溶液。
【発明の詳細な説明】
【技術分野】
【０００１】
本発明は、三塩化チタン溶液の製造方法及び三塩化チタン溶液に関する。
【背景技術】
【０００２】
三塩化チタン溶液は、例えば、還元法により金属粒子を形成するときの還元剤として用いられている（例えば特開２００９−０７９２３９号公報参照）。三塩化チタン溶液は、有機合成における還元剤、触媒等としても用いられる（例えば特開平２−２５５８６号公報参照）。
【０００３】
三塩化チタン溶液の製造方法としては、四塩化チタン溶液を電解還元する方法が知られている（例えば特開２００２−２５５１８８号公報）。この公報に記載の方法は、図４に示すように、電解槽８０を備えた電解還元装置８を使用するものである。電解槽８０は、陰イオン交換膜８１によって陽極室８２及び陰極室８３に区画されている。陽極室８２には塩素イオンを溶解する電解液が収容され、陰極室８３には三価のチタンイオンの酸化を抑制する酸化抑制剤と、塩素イオンとを含む水溶液が収容される。この電解還元装置８では、陽極８４と陰極８５との間に電圧を印加することで、四塩化チタン溶液が還元されて三塩化チタン溶液が生成される。
【先行技術文献】
【特許文献】
【０００４】
【特許文献１】特開２００９−０７９２３９号公報
【特許文献２】特開平２−２５５８６号公報
【特許文献３】特開２００２−２５５１８８号公報
【発明の概要】
【発明が解決しようとする課題】
【０００５】
陰極室８３において生成した塩化物イオンは、陰イオン交換膜８１を透過して陽極室８２に移動する。陽極室８２の塩化物イオンは陽極８４において還元され、陽極室８２に塩素ガスが発生するおそれがある。そのため、電解還元装置８を用いる場合のように、塩化物イオンが陽極室８２に移動する系により三塩化チタン溶液を製造する方法では、陽極８４で発生する塩素ガスを除去するための装置が必要となる。その結果、塩素ガスの除去装置が必要となる分だけ製造装置が大型化すると共に、製造コストが上昇する。
【０００６】
また、三塩化チタン溶液は、空気との接触により酸化されて酸化チタンの沈殿物が生じることがある。酸化チタンの沈殿物を含む三塩化チタン溶液を用いて金属粒子や有機化合物の合成を行った場合、合成物に不純物として酸化チタンが含まれることがある。
【０００７】
本発明は、以上のような事情に基づいてなされたものであり、製造コストに優れ、製造装置の不必要な大型化を抑制でき、酸化劣化の抑制された三塩化チタン溶液が得られる三塩化チタン溶液の製造方法を提供することを目的とする。
【課題を解決するための手段】
【０００８】
本発明は、
陽極が配置される陽極室と陰極が配置される陰極室とがイオン交換膜により区画された電解漕を用い、上記陽極と上記陰極との間に電圧を印加することで四塩化チタンから三塩化チタン溶液を製造する方法であって、
上記イオン交換膜が水素イオンを透過させる陽イオン交換膜であり、
上記陽極室が水素イオン源を含む液体を収容し、
上記陰極室が四塩化チタン溶液を収容することを特徴とする。
【０００９】
本発明の三塩化チタン溶液は、
三塩化チタン、塩酸及び酸化抑制剤を含み、
上記酸化抑制剤が２以上のカルボキシル基を有するカルボン酸又はこのカルボン酸塩である。
【発明の効果】
【００１０】
本発明によれば、製造コストに優れ、製造装置の不必要な大型化を抑制でき、酸化劣化の抑制された三塩化チタン溶液が得られる三塩化チタン溶液の製造方法が提供される。
【図面の簡単な説明】
【００１１】
【図１】本発明に用いられる電解還元装置の一例を示す模式的構成図である。
【図２】図１の電解還元装置に用いられる他の陽極を水平方向に沿って切断した模式的断面図である。
【図３】図１の電解還元装置に用いられるさらに他の陽極を水平方向に沿って切断した模式的断面図である。
【図４】従来の三塩化チタン溶液の製造方法に用いられる電解還元装置を示す模式的構成図である。
【発明を実施するための形態】
【００１２】
［本発明の実施形態の説明］
上記課題を解決するためになされた本発明は、
陽極が配置される陽極室と陰極が配置される陰極室とがイオン交換膜により区画された電解漕を用い、上記陽極と上記陰極との間に電圧を印加することで四塩化チタンから三塩化チタン溶液を製造する方法であって、
上記イオン交換膜が水素イオンを透過させる陽イオン交換膜であり、
上記陽極室が水素イオン源を含む液体を収容し、
上記陰極室が四塩化チタン溶液を収容することを特徴とする。
【００１３】
当該製造方法では、陽極と陰極との間に電圧を印加することで、陰極室において四価のチタンイオンが三価のチタンイオンに還元され塩化物イオンが過剰となる。一方、電圧印加より、陽極室では、水素イオン源から水素イオンが生成する。この水素イオンは、陽イオン交換膜を透過して陰極室に移動する。その結果、陰極室では、三価のチタンイオンと塩酸（水素イオンと塩化物イオン）とが共存する。ここで、塩酸は、三価のチタンイオンが四価のチタンイオンに酸化されることを抑制する。そのため、当該製造方法によれば、三塩化チタン溶液が塩酸と共存したものとして得られるので、塩酸により酸化劣化が抑制された三塩化チタン溶液を得ることができる。
【００１４】
また、当該製造方法では、陽イオン交換膜によって電解槽を陽極室と陰極室とに区画しているため、陽極室から陰極室への水素イオンの移動が許容される一方で、陰極室から陽極室への塩化物イオンの移動が制限される。そのため、陽極反応において塩素ガスが発生することを抑制できるため、塩素ガスの除去装置を必要としない。その結果、当該製造方法によれば、塩素ガスの除去が不要な分だけ製造コストを抑制でき、また三塩化チタン溶液の製造装置が不必要に大型化することもない。
【００１５】
上記陽極の陰極側表面と上記陽イオン交換膜の陽極側表面との間に水素イオン生成反応のための触媒が固定されているとよい。このように陽極と陽イオン交換膜との間に触媒が固定されることで、触媒に対して効率良く水素イオン源が供給される共に、陽極反応によって生成した水素イオンが効率良く陽イオン交換膜を透過する。触媒に対して効率良く水素イオン源が供給されることで、陽極が水素イオン源から効率良く電子を受け取りその電子を陰極に供給できる。そのため、陰極において四価のチタンイオンを効率良く還元できる。一方、水素イオンが効率良く陽イオン交換膜を透過することで、陰極反応によって生成される三価のチタンイオンの酸化劣化を効果的に抑制できる。
【００１６】
上記陽極が多孔質体であるとよい。このように陽極が多孔質体であることで、陽極室から触媒に対して効率良く水素イオン源を供給することができると共に、陽極反応において生成した気体を効率良く触媒表面から排除することができる。そのため、陽極反応を促進でき、その結果陰極反応により効率良く三塩化チタンを生成できる。
【００１７】
上記陰極室の溶液が、三価のチタンイオンの酸化を抑制する酸化抑制剤を含有するとよい。このように酸化抑制剤を含んでいることにより、三価のチタンイオンの酸化劣化をより効果的に抑制できる。
【００１８】
上記酸化抑制剤としては２以上のカルボキシル基を有するカルボン酸又はこのカルボン酸塩が好ましい。このような酸化抑制剤を使用することで、三価のチタンイオンの酸化劣化をより効果的に抑制できる。
【００１９】
上記酸化抑制剤としては、クエン酸、シュウ酸、マロン酸、コハク酸、グルタル酸、アジピン酸、酒石酸、リンゴ酸、フマル酸、マレイン酸、イタコン酸、フタル酸、イソフタル酸、テレフタル酸、これらの塩、又はそれらの２以上の組み合わせが好ましい。これらのカルボン酸又はカルボン酸塩は、三価のチタンイオンに配位しチタン錯体を形成する。これにより、三価のチタンイオンと酸素とが接近する頻度を少なくし、三価のチタンイオンの酸化を効果的に抑制できる。
【００２０】
上記酸化抑制剤のモル濃度としては、上記陰極室の溶液中の三価のチタンイオン及び四価のチタンイオンの合計モル濃度に対し０．１倍以上が好ましい。このように酸化抑制剤の濃度を適正化することで、三価のチタンイオンの酸化劣化をより効果的に抑制できる。
【００２１】
上記水素イオン源としては水が好ましい。このように水素イオン源として水を使用することで、材料コストを抑制でき、その結果製造コストを抑制できる。
【００２２】
上記陽極室の溶液が上記陰極室との浸透圧を調整する浸透圧調整剤を含有するとよい。このように陽極室が浸透圧調整剤を含有することで、触媒表面から陰極室への水素イオンの移動を促進できる。そのため、触媒表面での水素イオンの滞留を抑制できるために触媒反応を活性化でき三価のチタンイオンを効率良く生成できる。また、陰極室への水素イオンの移動が促進されることで、陰極室での水素イオン濃度が高まるので三価のチタンイオンの酸化劣化をより効果的に抑制できる。
【００２３】
上記浸透圧調整剤としては、クエン酸、シュウ酸、マロン酸、コハク酸、グルタル酸、アジピン酸、酒石酸、リンゴ酸、フマル酸、マレイン酸、イタコン酸、フタル酸、イソフタル酸、テレフタル酸、これらの塩、又はそれらの２以上の組み合わせが好ましい。このような浸透圧調整剤を用いることで、三価のチタンイオンをより効率良く生成し、三価のチタンイオンの酸化劣化をより効果的に抑制できる。
【００２４】
上記陽極又は上記イオン交換膜が、上記水素イオン生成反応において上記水素イオンと共に生成された気体を透過させる気体通路を有しているとよい。気体通路を設けることで陽極反応によって生成した気体がこの気体通路を通過する。そのため、触媒表面での上記気体の滞留を抑制し、触媒表面へ水素イオン供給源を効果的に供給することができる。これにより、水素イオン供給源から陽極が受け取った電子を効率良く陰極に供給できるため、陰極反応を促進することができる。その結果、陰極において効率良く三塩化チタンを生成できる。
【００２５】
上記課題を解決するためになされた別の本発明は、
三塩化チタン、塩酸及び酸化抑制剤を含み、
上記酸化抑制剤が２以上のカルボキシル基を有するカルボン酸又はこのカルボン酸塩である三塩化チタン溶液である。
【００２６】
当該三塩化チタン溶液によれば、塩酸及び酸化抑制剤を含むことで、三塩化チタンの酸化劣化を効果的に抑制できる。特に、酸化抑制剤として２以上のカルボキシル基を有するカルボン酸又はその塩を用いることで、三価のチタンイオンの酸化劣化をより効果的に抑制できる。その結果、当該三塩化チタン溶液は保存性に優れたものとなる。
【００２７】
上記塩酸の濃度としては０ｍｏｌ／Ｌ超２ｍｏｌ／Ｌ以下が好ましい。このように塩酸の濃度を上記範囲とすることで三価のチタンイオンの酸化劣化がより効果的に抑制され、当該三塩化チタン溶液の保存性がより優れたものとなる。
【００２８】
上記酸化抑制剤の濃度としては０．１ｍｏｌ／Ｌ以上２ｍｏｌ／Ｌ以下が好ましい。このように酸化抑制剤の濃度を上記範囲とすることで、三価のチタンイオンの酸化劣化がより効果的に抑制され、当該三塩化チタン溶液の保存性がより優れたものとなる。
【００２９】
［本発明の実施形態の詳細］
以下に図面を参照しつつ発明の実施形態を詳細に説明する。なお、本発明は、以下の実施形態に限定されるものではなく、特許請求の範囲によって示され、特許請求の範囲と均等な意味及び範囲内で全ての変更が含まれることが意図される。
【００３０】
図１の電解還元装置１は、本発明の三塩化チタン溶液の製造方法を実現するための装置である。この電解還元装置１は、電解槽２、陰極３、陽極４、陽イオン交換膜５、触媒層６及び直流電源７を備えている。
【００３１】
＜電解槽＞
電解槽２は、電解対象液を収容するものである。この電解槽２は、陽イオン交換膜５により陰極室２０と陽極室２１とに区画されている。
【００３２】
（陰極室）
陰極室２０には、陰極３が配置され、四塩化チタン溶液が収容されている。この陰極室２０は、供給口２０Ａ及び排出口２０Ｂを有している。供給口２０Ａは、四塩化チタン溶液を供給するものであり、陰極室２０の下方側に設けられている。排出口２０Ｂは、三塩化チタン溶液を排出するものであり、陰極室２０の上方側に設けられている。すなわち、電解還元装置１は、連続的に四塩化チタン溶液を供給し連続的に三塩化チタン溶液を製造することができる。
【００３３】
ここで、当該製造方法において、「四塩化チタン溶液」とは、陰極室２０に供給されるチタン溶液、及び陰極室２０に存在するチタン溶液（四塩化チタンと三塩化チタンとの共存溶液）を含む。「三塩化チタン溶液」とは、電解槽２（陰極室２０）の排出口２０Ｂから排出される三価のチタンイオンを含有する溶液をいう。
【００３４】
（陽極室）
陽極室２１には、陽極４が配置されている。この陽極室２１には、水素イオン源が収容されている。水素イオン源としては、後述するように電気分解により水素イオン及び電子を生成できるものであれば特に制限はなく、コスト的及び環境的な観点からは水が好ましい。
【００３５】
＜陰極＞
陰極３は、陽極４から供給される電子を利用した電極反応によって、四価のチタンイオンを三価のチタンイオンに還元するものである。この陰極３は、例えば板状に形成されている。陰極３は、下端部が電解槽２の供給口２０Ａの正面に位置するように配置される。このように陰極３を配置することで、陰極３の下端部に向けて供給口２０Ａから四塩化チタン溶液が供給される。一方、排出口２０Ｂは、供給口２０Ａの上方に配置されている。そのため、陰極室２０には、陰極３の表面に沿って陰極３の下端部から上端部に向けた流れが生じ、陰極反応によって生成した三塩化チタンを排出口２０Ｂに効率良く導くことができる。
【００３６】
この陰極３としては、導電性及び塩酸に対する耐腐食性を有すれば特に制限はなく、鉄等の導電性金属、合金、黒鉛等が用いられる。また、陰極３としては、導電性金属の表面を耐腐食性の高い金属、例えば白金、金、ロジウム等で被覆したものを用いることもできる。
【００３７】
＜陽極＞
陽極４は、電圧印加によって水等の水素イオン供給源を電気分解するものである。陽極４は、板状に形成されている。この陽極４は、導電性物質を含む多孔質体として形成することができる。導電性物質としては、電極材料として公知のものを使用でき、例えばチタン、導電性カーボン、ニッケル等が挙げられ、中でもチタンが好ましい。また、陽極４としては、導電物質の表面を耐腐食性の高い金属、例えば白金、金、ロジウム等で被覆したものを用いることもできる。
【００３８】
陽極４を多孔質体に形成することで、陽極室２１から触媒層６に対して効率良く水素イオン源を供給することができると共に陽極反応において生成した気体を効率良く触媒層６の表面から排除することができる。そのため、陽極反応を促進でき、その結果陰極反応を促進して効率良く三塩化チタンを生成できる。
【００３９】
多孔質体は、公知の方法により形成することができる。例えば、導電化した発泡ウレタンフォーム等にメッキを施した後に焼成する方法、接着剤を塗着した発泡ウレタンフォーム等に金属粉末を付着させた後に焼成する方法、金属繊維を型枠内に充填した後に成形体を焼結する方法等により形成できる。
【００４０】
多孔質体の気孔率としては、触媒層６に水を効率良く供給でき、触媒層６において生成した酸素等の気体を効率良く透過させるために、３０％〜９９％が好ましい。ここで、気孔率は、ＪＩＳ  Ｚ２５０１（２０００）「焼結金属材料−密度、含油率及び開放気孔率試験方法」に準じて測定した値である。
【００４１】
陽極４の厚みの上限としては、２０ｍｍが好ましく、１０ｍｍがより好ましい。陽極４の厚みが上記上限を超えると、陽極４における分子の移動距離が大きくなり陽極反応の効率が低下するおそれがある。一方、陽極４の厚みの下限としては、１ｍｍが好ましく、５ｍｍがより好ましい。陽極４の厚みが上記下限未満であると、陽極４の電気抵抗値が大きくなり陰極３に供給される電子が少なくなるおそれがある。
【００４２】
＜陽イオン交換膜＞
陽イオン交換膜５は触媒層６で生成した水素イオンを選択的に透過させるものである。この陽イオン交換膜５としては、公知のものを使用でき、例えば、炭化水素系イオン交換膜、ポリマーパーフルオロカーボン系イオン交換膜等が挙げられる。炭化水素系イオン交換膜は、スチレン−ジビニルベンゼン共重合体等の炭化水素系重合体に陽イオン交換基を導入したものである。ポリマーパーフルオロカーボン系イオン交換膜は、パーフルオロアルキレン基を主鎖骨格とすると共に、その側鎖の一部としてパーフルオロビニルエーテルを有し、この側鎖の末端に陽イオン交換基を導入したものである。陽イオン交換基としては、例えばスルホン酸基、カルボン酸基等が挙げられる。
【００４３】
陽イオン交換膜５の厚みの上限としては、２ｍｍが好ましく、０．５ｍｍがより好ましい。陽イオン交換膜５の厚みが上記上限を超えると水素イオンの透過性が低下し触媒層６の表面での水素イオンの滞留時間が長くなり触媒層６での反応を阻害するおそれがある。一方、陽イオン交換膜５の厚みの下限としては、０．０２ｍｍが好ましく、０．０５ｍｍがより好ましい。陽イオン交換膜５の厚みが上記下限未満であると、陽イオン交換膜５の強度を十分に確保できず、また陽イオン選択性（イオン交換容量）が低下するおそれがある。
【００４４】
＜触媒層＞
触媒層６は、水素イオン源の電気分解の反応速度を増加させるものである。この触媒層６は、陽極４の陰極側表面と陽イオン交換膜５の陽極側表面との間に固定されており、陽極４及び陽イオン交換膜５の双方に接触している。
【００４５】
このように、触媒層６が陽極４と陽イオン交換膜５との間に固定されることで、触媒層６に対して効率良く水素イオン源が供給される共に陽極反応によって生成した水素イオンが効率良く陽イオン交換膜５を透過する。そのため、陽極４において水素イオン源から効率良く電子を受け取ってそれを陰極３に供給できるため、四塩化チタンを効率良く還元できる。一方、陰極室２０において、陰極反応によって生成した塩化物イオンと水素イオンとが共存するため、陰極反応によって生成される三塩化チタンの酸化劣化を効果的に抑制できる。
【００４６】
触媒層６は、例えば触媒用イオンを含む溶液を陽極４又は陽イオン交換膜５に含浸させた後に陽極４と陽イオン交換膜５とを積層し、触媒用イオンを還元することで形成することができる。触媒層６を構成するとしては、白金、ロジウム等の貴金属が挙げられる。
【００４７】
＜直流電源＞
直流電源７は、陽極４と陰極３との間に直流電圧を印加するためのものである。この直流電源７としては、所定の電圧を印加できるものであれば特に限定はなく、公知の直流電源を使用することができる。
【００４８】
［三塩化チタンの製造方法］
本発明の三塩化チタンの製造方法では、陽極室２１に水素イオン源を含む液体を収容すると共に陰極室２０に四塩化チタン溶液を収容し、陽極４と陰極３との間に電圧を印加することで四塩化チタンを電気還元して三塩化チタン溶液が製造される。
【００４９】
＜水素イオン源を含む液体＞
水素イオン源を含む液体は、触媒層６での反応によって水素イオンと共に陽極４に供給する電子を生成するものである。水素イオン源を含む液体としては、電圧印加によって水素イオンと電子を生成できるものであれば特に制限はなく、水が好ましい。水素イオン源を含む液体として水を用いることにより、材料コストを低減し製造コストを低減することが可能となる。水素イオン源を含む液体は、必要に応じて浸透圧調整剤を含んでいてもよい。
【００５０】
（浸透圧調整剤）
浸透圧調整剤は、陽極室２１と陰極室２０との浸透圧差を調整するものである。浸透圧調整剤としては、例えば、クエン酸、シュウ酸、マロン酸、コハク酸、グルタル酸、アジピン酸、酒石酸、リンゴ酸、フマル酸、マレイン酸、イタコン酸、フタル酸、イソフタル酸、テレフタル酸、これらの塩、それらの２以上の組み合わせが挙げられる。浸透圧調整剤の添加量は、目的とする浸透圧差、使用する浸透圧調整剤の種類等に応じて決定され、例えば０ｍｏｌ／Ｌ超２ｍｏｌ／Ｌ以下とされる。浸透圧調整剤の添加量が２ｍｏｌ／Ｌを超えると、チタン以外のイオンの増加によりチタンへの電子授受が阻害されるおそれがある。
【００５１】
陽極室２１に浸透圧調整剤を含有させることで、触媒層６の表面から陰極室２０への水素イオンの移動を促進できる。そのため、触媒層６の表面での水素イオンの滞留を抑制することで触媒反応を活性化でき三塩化チタンを効率良く生成できる。また、陰極室２０への水素イオンの移動が促進されることで、陰極室２０での水素イオン濃度が高まるので三塩化チタンイオンの酸化劣化をより効果的に抑制できる。
【００５２】
＜四塩化チタン溶液＞
四塩化チタン溶液は、電解槽２の供給口２０Ａから陰極室２０に供給される。四塩化チタン溶液は、四塩化チタンを含み、必要に応じて酸化抑制剤を含んでいてもよい。電解槽２（陰極室２０）への四塩化チタン溶液の供給流量は、例えば排出口２０Ｂでの三価のチタンイオンの濃度が、三価のチタンイオン及び四価のチタンイオン全体（以下、「合計チタンイオンｍｏｌ量」ともいう）に対する比率で９０ｍｏｌ％以上、好ましくは略１００ｍｏｌ％となるように設定される。
【００５３】
（酸化抑制剤）
酸化抑制剤は、電気還元により生成した三価のチタンイオンが四価のチタンイオンに酸化されることを抑制するものである。
【００５４】
酸化抑制剤としては、２以上のカルボキシル基を有するカルボン酸又はこのカルボン酸塩が好ましい。これらのカルボン酸又はカルボン酸塩は、三価のチタンイオンに配位し、チタン錯体を形成する。これにより、三価のチタンイオンと酸素とが接近する頻度を少なくし、三価のチタンイオンの酸化を効果的に抑制する。
【００５５】
酸化抑制剤としては、例えばクエン酸、シュウ酸、マロン酸、コハク酸、グルタル酸、アジピン酸、酒石酸、リンゴ酸、フマル酸、マレイン酸、イタコン酸、フタル酸、イソフタル酸、テレフタル酸、これらの塩、それらの２以上の組み合わせが挙げられる。
【００５６】
酸化抑制剤のモル濃度の下限としては、陰極室２０の溶液中の三価のチタンイオン及び四価のチタンイオンの合計モル濃度に対し、０．１倍が好ましく、０．２倍がより好ましい。酸化抑制剤のモル濃度が上記下限未満であると、三価のチタンイオンの酸化を十分に抑制できないおそれがある。一方、酸化抑制剤のモル濃度の上限としては、２倍が好ましく、１．５倍がより好ましい。酸化抑制剤のモル濃度が上記上限を超えると、四価のチタンイオンの還元及び陰極室２１からの水素イオンの移動を阻害するおそれがある。
【００５７】
＜電圧の印加＞
電圧の印加は、直流電源７により行われる。印加電圧は、水素イオン源として水を使用する場合、１．３Ｖ〜３Ｖが好ましく、典型的には２Ｖとされる。電流密度は、４ｍＡ／ｃｍ２〜１０ｍＡ／ｃｍ２が好ましく、典型的には６ｍＡ／ｃｍ２とされる。尚、以下においては、水素イオン源として水を使用する場合について説明する。
【００５８】
陽極４と陰極３との間に電圧を印加することにより、陽極４及び陰極３では以下の反応が生じる。
【００５９】
【化１】
2014234521.tif 000003
【００６０】
＜陽極反応＞
陽極室２１では、陽極４が多孔質体に形成されていることから陽極４に水が含浸され、触媒層６に水が供給される。上記式（１）に示すように、触媒層６に供給された水は、酸素ガス、水素イオン及び電子に電気分解される。酸素ガスは、陽極４を透過して陰極室２０外に排出される。水素イオンは、陽イオン交換膜５を透過して陰極室２０に移動する。このとき、陽極室２１に浸透圧調整剤を含ませておくことで、陽極室２１から陰極室２０への水素イオンの移動が促進される。電子は、陽極４に移動した後、陰極３に移動する。
【００６１】
＜陰極反応＞
陰極室２０には供給口２０Ａから四塩化チタン溶液が供給される一方で、陰極３から電子が供給される。そのため、上記式（２）に示すように、四価のチタンイオンが三価のチタンイオンに還元される。このとき、陰極室２０には、四価のチタンイオンが三価のチタンイオンに還元されることで過剰な塩化物イオンが存在する一方で、触媒層６（陽極室２１）から水素イオンが移動する。上記式（１）及び式（２）から理解できるように、過剰な塩化物イオンと触媒層６から移動した水素イオンとのｍｏｌ比は、１：１であり塩酸の化学量論比と等しい。そのため、陰極室２０には、四価のチタンイオン、三価のチタンイオン及び塩酸が含まれる。また、陰極室２０には、上述のように必要に応じて酸化抑制剤が含まれる。陰極室２０に酸化抑制剤が含まれることで、三価のチタンイオンが四価のチタンイオンに酸化されることを抑制することができる。
【００６２】
排出口２０Ｂからは、陰極室２０の四塩化チタン溶液が三塩化チタン溶液として排出される。ここで、陰極室２０には、上述のように陰極３の表面に沿って陰極３の下端部から上端部に向けた流れが生じ、陰極反応によって生成した三塩化チタンが排出口２０Ｂに効率良く導かれる。そのため、陰極室２０では下方側は四価のチタンイオンの濃度が高く、上方に向かうほど三価のチタンイオンの濃度が高くなっている。特に、排出口２０Ｂの近傍では、供給口２０Ａへの四塩化チタン溶液の供給流量を調整することで、三価のチタンイオンの濃度が合計チタンイオンｍｏｌ量に対して９０ｍｏｌ％以上、好ましくは略１００ｍｏｌ％とされている。従って、排出口２０Ｂから排出される三塩化チタン溶液は、高濃度（合計チタンイオンｍｏｌ量に対する濃度が９０ｍｏｌ％以上、好ましくは略１００ｍｏｌ％）の三価のチタンイオン、塩酸、必要に応じて酸化抑制剤を含んでいる。
【００６３】
このように、三塩化チタン溶液は、塩酸を含み、必要に応じて酸化抑制剤を含むことから、三価のチタンイオンの酸化が抑制されているため、そのまま保存することも可能である。
【００６４】
＜三塩化チタン溶液＞
本発明の三塩化チタン溶液は、三塩化チタン、塩酸及び酸化抑制剤を含む。酸化抑制剤としては、２以上のカルボキシル基を有するカルボン酸又はこのカルボン酸塩を含む。２以上のカルボキシル基を有するカルボン酸又はこのカルボン酸塩としては、陰極室２０の四塩化チタン溶液に必要に応じて含まれる酸化抑制剤と同様のものが挙げられる。
【００６５】
塩酸の濃度としては０ｍｏｌ／Ｌ超２ｍｏｌ／Ｌ以下が好ましく、０．５ｍｏｌ／Ｌ以上１．５ｍｏｌ／Ｌ以下がより好ましい。当該三塩化チタン溶液は、塩酸を上記濃度で含むことで、三価のチタンイオンの酸化劣化をより効果的に抑制でき保存性に優れたものとなる。
【００６６】
酸化抑制剤の濃度としては０．１ｍｏｌ／Ｌ以上２ｍｏｌ／Ｌ以下が好ましく、０．５ｍｏｌ／Ｌ以上１．５ｍｏｌ／Ｌ以下がより好ましい。当該三塩化チタン溶液は、酸化抑制剤を上記濃度で含むことで、三価のチタンイオンの酸化劣化をより効果的に抑制でき保存性に優れたものとなる。
【００６７】
＜利点＞
当該製造方法では、電圧印加により、陰極室２０に三価のチタンイオンと塩酸とが共存する。塩酸は、三価のチタンイオンが四価のチタンイオンに酸化されることを抑制する。そのため、当該製造方法によれば、酸化劣化の少ない三塩化チタン溶液を得ることができる。
【００６８】
また、当該製造方法では、電解槽２が陽イオン交換膜５によって区画されているため、陽極室２１から陰極室２０への水素イオンの透過が許容される一方で、陰極室２０から陽極室２１への塩化物イオンの透過が制限される。そのため、陽極反応によって塩素ガスが発生することを抑制できるため、塩素ガスの除去装置を必要としない。その結果、当該製造方法は、三塩化チタン溶液の製造装置が大型化してしまうことがないため製造コストに優れる。
【００６９】
当該三塩化チタン溶液によれば、酸化抑制剤及び塩酸を含むことで三塩化チタンの酸化が抑制されるため、空気雰囲気でも用いることができる。従って、三塩化チタン溶液を用いるときに反応系を不活性ガス雰囲気にする必要もなく、金属ナノ粒子等の製造工程を簡略化できる。
【００７０】
＜他の実施形態＞
今回開示された実施の形態はすべての点で例示であって制限的なものではないと考えられるべきである。本発明の範囲は、上記実施形態の構成に限定されるものではなく、特許請求の範囲によって示され、特許請求の範囲と均等の意味及び範囲内での全ての変更が含まれることが意図される。本発明の実施態様は、例えば以下に示すように変更して実施することもできる。
【００７１】
上記実施形態では、触媒層が陽極及び陽イオン交換膜の片面の全体に固定されている場合を説明したが、触媒層は陽極及び陽イオン交換膜の双方に少なくとも一部で接触していればよい。また、触媒は、必ずしも層状に固定する必要はなく、触媒粒として陽極又は陽イオン交換膜の表面に担持させることで固定してもよい。さらに、触媒は、陽極反応の反応速度を十分に確保できる場合には必須ではないが、三塩化チタン溶液の製造効率の観点等から、陽極と陽イオン交換膜との間に固定しておくことが好ましい。
【００７２】
陽極は、水素イオン生成反応において水素イオンと共に生成される酸素等の気体を透過させる気体通路を有していてもよい。気体通路を形成した陽極を図２及び図３に示した。これらの図は陽極の水平断面を示している。
【００７３】
例えば図２の陽極４Ａは、陰極側の表面に複数の気体通路４０Ａが設けられたものである。気体通路４０Ａは、矩形断面を有し、図１の上下方向に延びている。この気体通路４０Ａは、陽極４Ａ、触媒層６Ａ及び陽イオン交換膜５Ａを重ね併せた状態で上方及び下方に開放している。
【００７４】
このように陽極５Ａに複数の気体通路４０Ａを設けることで、陽極反応によって生成した酸素等の気体を気体通路４０Ａから外部に排出することができる。そのため、触媒表面での気体の滞留を抑制し触媒表面へ水素イオン供給源を効果的に供給することができる。これにより、水素イオン供給源から陽極４Ａが受け取った電子を効率良く陰極に供給できる。そのため、陰極反応を促進することができ、その結果陰極において効率良く三塩化チタンを生成させることができる。
【００７５】
図３の陽極４Ｂは、陰極側表面の断面を波状とすることで気体通路４０Ｂを設けたものである。気体通路４０Ｂは、図１の上下方向に延び、上方及び下方に開放している。このような気体通路４０Ｂを設けることで、陽極４Ａが受け取った電子を効率良く陰極に供給し効率良く三塩化チタンを生成させることができる。また、陰極側表面の断面が波状であることで、陽極４Ｂと触媒層６Ｂとの接触面積を小さくできる。そのため、より効果的に触媒層６Ｂで発生した気体を排出できる。
【００７６】
上記気体通路は、陽極に限らず、陽イオン交換膜に設けてもよく、また陽極及び陽イオン交換膜の双方に設けてもよい。
【００７７】
上記実施形態では、電解槽には四塩化チタン溶液が連続的に供給される場合を説明したが、回分式で四塩化チタン溶液から三塩化チタン溶液を製造するようにしてもよい。
【産業上の利用可能性】
【００７８】
本発明によれば、製造コストに優れ、酸化劣化の少ない三塩化チタン溶液を、簡易な製造方法によって提供できる。
【符号の説明】
【００７９】
１  電解還元装置
２  電解槽
２０  陰極室
２０Ａ  供給口
２０Ｂ  排出口
２１  陽極室
３  陰極
４  陽極
５  陽イオン交換膜
６  触媒層
７  直流電源
【図１】
2014234521.tif 000004
【図２】
2014234521.tif 000005
【図３】
2014234521.tif 000006
【図４】
2014234521.tif 000007